ПОЛУТВЕРДАЯ СМЕСЬ ПРЕДШЕСТВЕННИКА TIB2

1. Смесь предшественника борида металла, содержащая
оксид металла и
2
3
оксид бора (BO),
в которой оксид металла и оксид бора физически соединены в кластеры, и оксид бора вплотную нанесен на оксид металла,
в котором оксид металла содержит структуру частиц с порами, и оксид бора находится внутри этих пор.
2
2. Смесь по п.1, в которой оксид металла представляет собой TiO.
2
2
3
2
2
3
3. Смесь по п.2, в которой массовое процентное соотношение TiO/BO составляет 55-51 мас.% TiO/45-49 мас.% BO.
2
2
3
2
2
3
4. Смесь по п.3, в которой массовое процентное соотношение TiO/BO составляет 53 мас.% TiO/47 мас.% BO.
5. Смесь по любому из пп.1-4, содержащая распределение среднего размера частиц меньше, чем 150 микрон.
6. Углеродный композитный материал для использования в ванне для электролиза алюминия в качестве, по меньшей мере, одного из катода и материала стенки ванны, композитный материал, содержащий
углеродистый компонент и
смесь предшественника борида металла, содержащую
оксид металла и
оксид бора,
в котором оксид металла и оксид бора физически соединены в кластеры, и оксид бора вплотную нанесен на оксид металла,
в котором оксид металла содержит поверхность частиц с порами, и оксид бора находится внутри этих пор.
7. Композитный материал по п.6, в котором углеродистый компонент представляет собой смесь графита или обожженного антрацита и смолы.
8. Композитный материал по п.7, содержащий состав из 10-40 мас.% смеси предшественника борида металла.
9. Композитный материал по п.8, содержащий диборид титана.
10. Компонент углеродного блока, полученный с углеродным композитным материалом, определенным в любом из пп.6-9.
11. Способ получения смеси предшественника борида металла, включающий следующие этапы:
предоставляют оксид металла, в котором оксид металла имеет поверхность в виде частиц;
предоставляют компонент бора;
механически смешивают оксид металла и компонент бора для получения смеси частиц и
нагревают смесь частиц до температуры, при которой компонент бора становится жидким оксидом бора и пропитывает поверхность частиц для получения физически соединенного кластера оксида металла и оксида бора, и оксид бора вплотную прилегает к оксиду металла.
3
3
2
2
3
12. Способ по п.11, в котором компонент бора выбирают из группы, состоящей из ортоборной кислоты (HBO), метаборной кислоты (HBO) и оксида бора (BO).
3
3
13. Способ по п.11, в котором компонент бора представляет собой ортоборную кислоту (HBO).
3
3
2
3
14. Способ по п.13, в котором ортоборная кислота (HBO) после нагрева разлагается на жидкий оксид бора (BO) и воду.
15. Способ по п.11, дополнительно включающий отверждение оксида бора кластера.
16. Способ по п.11, в котором нагрев выполняют путем последовательного повышения температуры смеси частиц до уровня больше, чем 450°C.
17. Способ по п.15, в котором температура не превышает 600°C.